СПОСОБ ПОЛУЧЕНИЯ ИЗДЕЛИЙ ИЗ (α+β) ТИТАНОВОГО СПЛАВА

Способ получения изделия из (α+β) титанового сплава, включающий получение слитка заданного химического состава, первую деформацию и рекристаллизационный отжиг слитка при температуре β-области, многократные деформации при температуре α+β-области с получением заготовки, окончательную изотермическую штамповку в закрытом штампе и термическую обработку, отличающийся тем, что слиток получают в виде мерной литой заготовки, равной по объему или весу конечному изделию, деформации осуществляют путем изотермической штамповки заготовки в закрытом штампе, перед первой деформацией проводят подпрессовку слитка при
п.п
п.п
п.п
п.п
п.п
температуре Т - (50-100)°С и степени деформации 20-40%, первую деформацию проводят при температуре Т + (20-60)°С с суммарной степенью деформации, достаточной для протекания рекристаллизации, вторую деформацию проводят при температуре Т - (50-100)°С с суммарной степенью деформации не менее 40%, а третью деформацию проводят при температуре Т - (20-40)°С с суммарной степенью деформации не менее 60%, где Т - температура полиморфного превращения.